СПОСОБ ПОЛУЧЕНИЯ ГРАФИТОВЫХ ЭЛЕКТРОДОВ С ПОКРЫТИЕМ, ПРЕДПОЧТИТЕЛЬНО ИЗ БЛАГОРОДНЫХ МЕТАЛЛОВ ДЛЯ ЭЛЕКТРОЛИТИЧЕСКИХ ПРОЦЕССОВ, ОСОБЕННО ДЛЯ ЭЛЕКТРОЛИТОВ СОЛЯНОЙ КИСЛОТЫ

1. Способ получения графитовых электродов с покрытием, преимущественно из благородного металла, для электролитических процессов, особенно для электролиза соляной кислоты, отличающийся тем, что поверхность графитового электрода покрывают водным раствором соединения благородного металла, удаляют растворитель, и затем графитовый электрод подвергают температурной обработке в присутствии восстанавливающих и/или в основном не содержащих кислорода газов при температуре от 150 до 650°С.
2. Способ по п.1, отличающийся тем, что в качестве соединения благородного металла используют по меньшей мере одно соединение из следующего ряда: соединения иридия, рутения, родия, платины или палладия, в особенности соль неорганической или органической кислоты или комплексное соединение сами по себе или в любой смеси.
3. Способ по п.1, отличающийся тем, что в качестве соединения благородного металла используют галогенид, ацетат, оксалат, нитрат или пентандионат иридия, рутения, родия, платины или палладия, предпочтительно, галогенид указанных благородных металлов.
3
4
3
4
4. Способ по п.3, отличающийся тем, что в качестве соединения благородного металла используют хлорид иридия, рутения, родия, платины или палладия, предпочтительно, хлорид иридия, особо предпочтительно, IrСl или IrCl или смесь IrСl и IrCl.
2
2
5. Способ по 1, отличающийся тем, образованное покрытие содержит от 5 до 40 г/м, предпочтительно от 7,5 до 20 г/м благородных металлов в расчете на площадь графитовых электродов.
6. Способ по п.1, отличающийся тем, что термообработку электродов осуществляют в присутствии восстанавливающих и/или в основном не содержащих кислорода газов при температуре от 200 до 450°С, особо предпочтительно при температуре от 250 до 350°С.
7. Способ по п.1, отличающийся тем, что газы представляют собой смесь химически инертного газа, в частности азота или благородного газа, с водородом.
8. Способ по п.7, отличающийся тем, что содержание водорода в газовой смеси находится в пределах от 1 до 5,5 об.%.
9. Способ по одному из пп.1-8, отличающийся тем, что продолжительность обработки в восстанавливающей и/или в основном свободной от кислорода газовой атмосфере предпочтительно составляет от 1 до 5 ч, особо предпочтительно от 2 до 3 ч.
10. Способ по одному из пп.1-8, отличающийся тем, что доля кислорода в газе для термообработки составляет не более 5 об.%, предпочтительно не более 3 об.%, особо предпочтительно не более 1 об.%.
11. Способ по п.9, отличающийся тем, что доля кислорода в газе для термообработки составляет не более 5 об.%, предпочтительно не более 3 об.%, особенно предпочтительно не более 1 об.%.
12. Применение графитовых электродов, полученных способом по одному из пп.1-11, качестве электродов при получении хлора и водорода посредством электролиза соляной кислоты.